(57)【要約】    【課題】高い電磁波放射効果と遠赤外線放射効果を有する石膏ボードを提供すること。    【解決手段】トルマリン粉末１０重量部に対し無酸素状態で乾留して製造した炭素含量５０％以上の高純度炭素粉末：１０〜５０重量部、３７０ベクレル/ｇ以下の低放射線を放射するホルミシス材料粉末：１０〜５０重量部を配合してなる組成物を作成する。石膏ボード材料１００重量部に対し上記組成物２０〜５０重量部を配合し、全体に放射線量を１μSv/h以下にしてホルミシス石膏ボードを作成すると、電磁波と遠赤外線を利用するに適する壁構造材を提供できる。【選択図】なし【特許請求の範囲】
【請求項１】
トルマリン粉末１０重量部に対し無酸素状態で乾留して製造した炭素含量５０％以上の高純度炭素粉末：１０〜５０重量部、３７０ベクレル/ｇ以下の低放射線を放射するホルミシス材料粉末：１０〜５０重量部を配合してなる組成物を、石膏ボード材料１００重量部に対し２０〜５０重量部に配合し、１μSv/h以下の放射線量を有してなることを特徴とするホルミシス石膏ボード。
【請求項２】
トルマリン粉末１０重量部に対し無酸素状態で乾留して製造した炭素含量５０％以上の高純度炭素粉末：１０〜５０重量部、３７０ベクレル/ｇ以下の低放射線を放射するホルミシス材料粉末：１０〜５０重量部を配合してなる組成物を主成分とすることを特徴とするホルミシスハウス用壁塗り塗料組成物。
【請求項３】
塗布量を放射線量１μSv/h以下とする請求項２記載のホルミシスハウス用壁塗り塗料組成物。
【請求項４】
トルマリン粉末１０重量部に対し無酸素状態で乾留して製造した炭素含量５０％以上の高純度炭素粉末：１０〜５０重量部、３７０ベクレル/ｇ以下の低放射線を放射するホルミシス材料粉末：１０〜５０重量部を配合してなる組成物を主成分とするホルミシスハウス用壁塗り塗料組成物を石膏ラスボードに塗布してなることを特徴とするホルミシス石膏ボード。
【発明の詳細な説明】
【技術分野】
【０００１】
本発明はトルマリン効果を増強したホルミシス石膏ボードに関する。
【背景技術】
【０００２】
トルマリンは電磁波放射効果を有する鉱石として知られており、トルマリンの有するこれらの特性を常時持続させるために従来、トルマリンを粉砕したパウダーに分散剤と合成樹脂塗料を配合し、これを繊維製品に塗布した発電繊維による血液粘度に関する研究成果が弘前大学医学部保健学科より発表されている（非特許文献１）。
他方、プラスチックの無酸素乾留炭素粉末の遠赤外線効果に着目し、トルマリンを配合した混合物が高い遠赤外線放射効果を発揮し、血流増加作用があることに着目して寝具や装身具に応用した提案もある（特許文献１）。
したがって、電磁波や遠赤外線には血流増進効果に寄与するものとして近年、この種寝具類の開発が盛んである。
【先行技術文献】
【特許文献】
【０００３】
【特許文献１】特開２００８−２３７６２８号
【非特許文献】
【０００４】
【非特許文献１】弘前大学医学部保健学科：「マイナスイオン発生素材の医療応用化に関する研究」
【発明の開示】
【発明が解決しようとする課題】
【０００５】
しかしながら、トルマリンの電磁波効果は外部から熱や圧力といった外力が働くとトルマリンの表面に電荷が生じることにより発揮されるが、常時その外力を付与することは難しい。他方、上記特許文献ではプラスチックの無酸素乾留物粉末の遠赤外線効果をトルマリンや金属亜鉛の混合によって増強しようとするものであるが、限度がある。
【課題を解決するための手段】
【０００６】
本発明者はかかるトルマリンに関する従来技術の提案を検討するに、トルマリンの電磁波放射効果を持続させるためにはトルマリンに放射線を照射するのが望ましいことを見出した。他方、プラスチックの無酸素乾留炭素粉末の遠赤外線放射効果を増強するにも放射線を照射するのが望ましいことを見出した。したがって、トルマリンの電磁波放射効果と無酸素乾留炭素粉末の遠赤外線放射効果との相乗効果により血流増強を達成するには、放射線をトルマリンおよび無酸素乾留炭素物に照射するとともに、電磁波放射効果をマイナスイオンに変換するには一定の環境に確保することが必要であるとの知見を得た。
さらに、本発明者は鋭意研究の結果、石膏ボードは近年住宅の天井および壁材料に使用され、約２１％という大量の結晶水を含有する結果、耐火性に優れていることが知られているが、かかる石膏ボードの環境が電磁波放射効果をマイナスイオンに変換する環境として優れていることを見出し、本発明を完成した。
すなわち、本発明はトルマリン粉末１０重量部に対し無酸素状態で乾留して製造した炭素含量５０％以上の高純度炭素粉末：１０〜５０重量部、３７０ベクレル/ｇ以下の低放射線を放射するホルミシス材料粉末：１０〜５０重量部を配合してなる組成物を、石膏ボード材料１００重量部に対し２０〜５０重量部に配合し、１μSv/h以下の放射線量を有してなることを特徴とするホルミシス石膏ボードにある。
【発明の効果】
【０００７】
トルマリン粉末に対し３７０ベクレル/ｇ以下の低放射線の照射によって電磁波放射効果を増強できる。また、無酸素状態で乾留して製造した炭素含量５０％以上の高純度炭素粉末に対しても３７０ベクレル/ｇ以下の低放射線の照射によって遠赤外線放射効果を増大できる。この結果、電磁波放射効果と遠赤外線放射効果の相乗効果が血流増強効果を有することは知られているがその相乗効果が３７０ベクレル/ｇ以下の低放射線の照射によって増強される。そして低放射線照射による増強された電磁波放射が結晶水を約２1％も含む石膏ボード内の環境内においてマイナスイオンの発生を促し、そこに遠赤外線放射が増強される結果、血流増強に著しい効果があると思われる。
【発明を実施するための形態】
【０００８】
以下、本発明で用いる材料である、トルマリン、高純度炭素、ホルミシス材料について説明する。
【０００９】
トルマリンは電気石といわれ、各地で産出する。各種トルマリンを粉砕器にて粉砕し、粒径が０．２ｍｍ以下の粉体について、マイナスイオン発生量を測定した。測定装置は株式会社佐藤商事製簡易型マイナスイオン測定器（COM-3010PRO）を使用した。測定に際しては、各種トルマリン粉体試料の２０ｇを１０ｃｍ四方の白色紙（白色コピー用紙を使用した）に均一の厚さになるように広げた後、１ｃｍの高さにおける２０秒間のマイナスイオン発生数を測定した。なお、対象試料は１０ｃｍ四方の白色紙（白色コピー用紙を使用した）とし、１ｃｍの高さにおけるマイナスイオン数を測定し、これをバックグラウンド値とした。
【００１０】
まず、白色のコピー用紙のみで、トルマリンを置いていない対照の場合、２０秒間におけるマイナスイオン生成数を繰り返して測定した。平均バックグラウンド値は、マイナスイオン数が３個/ｃｃである。
【００１１】
各種トルマリンは、いずれもマイナスイオン発生能を有していたが、種類や生産地によってマイナスイオン発生能が大きく相違し、概して、マイナスイオン発生能は、ピンクトルマリンが最も強く、次に、茶トルマリンが強く、黒トルマリンが最も弱い傾向が認められる。今回、測定した黒トルマリン製品の平均マイナスイオン発生数は、３５０個/ｃｃ〜５００個/ｃｃの範囲にある。
【００１２】
本発明では高純度炭素として、廃タイヤ粉末、プラスチックを無酸素状態で１２００℃の乾留処理して得られた、炭素含有量５０重量％以上の高純度炭素粉末を用いる。市販品としては、例えば、廃タイヤ無酸素乾留物粉末として（株）ヒューチャーサイエンス製「高純炭素粉末」を用いることができる。この高純炭素粉末は１８００℃で燃焼せず、炭素純度（％）＝Ｃの含有量／Ｃの含有量＋Ｓｉの含有量×１００として５２／５２＋３．１＝９４．４％を示し、植物性炭素−１（竹炭）が４０／４０＋１５＝７２．７％、植物性炭素―２（木材炭）が４７／４７＋２１＝６９．１％と７０％前後であることと比較すると炭素純度が極めて高いことが理解できる。
【００１３】
本発明ではホルミシス粉末として使用する放射線源材料は、放射性物質（具体的には放射線源調整物質）及びバインダーからなる。放射性物質としては、天然放射性元素のウラン・トリウムを含むレア・アース鉱物が用いられ、一般には、天然放射性物質をその他の物質で稀釈したもの（以下、放射線源調整物質という）を使用する。たとえば、天然放射性レア・アース鉱物を白色系の窯業用素材（石英、長石、粘土、ムライト、ジルコン、ジルコニア、アルミナ、ゼオライト等）で稀釈したものを使用する。放射線源調整物質の使用量は実験的に決定する。しかし、核原料物質であるこれらの放射性核種を含有するものについては、その使用に関して規制があり、これらの濃度が３７０ベクレル／ｇ（現行規則では、トリウム含有％＋３×ウラン含有％で１．８％）以上である場合には届出が必要となる。そのため、このような届出をしないでも使用できる点において、放射線源材料の配合割合は、酸化トリウムの含有量として換算して、２．０重量％未満であることが好ましく、より好ましくは１．８重量％以下である。即ち、限定されるものではないが、その配合割合は、酸化トリウムの含有量として換算して０．３〜２．０重量％が好ましく、また、０．３〜１．８重量％がより好ましい。市販品としては美濃顔料製イオミックスを使用することができる。放射線源材料はできるだけ細かな粒子の微粉末とすることが好ましく、一般に、１０μｍ以下の平均粒子径とすることが好ましい。より好ましいのは、０．５〜１μｍ程度の平均粒子径である。そして、それらの粒度が細かい程、自然放射性元素の放射性崩壊によるエネルギー線をより効果的に吸収させることができる。
【００１４】
トルマリンに対し美濃顔料製イオミックスを１０重量％配合してその物性を次のようにして測定した。ポリエチレン製の袋（大きさ縦２０ｃｍ、横１０ｃｍ）の試料風袋を用意し、測定装置は株式会社佐藤商事製イオン測定器ACI-100 を使用した。測定は試料風袋を空中に吊るし、３ｃｍの距離の試料風袋周辺大気におけるマイナスイオン生成能を調べた。なお、対照地点は試料風袋から３０ｃｍの距離の大気とした。
【００１５】
無酸素状態で乾留された活性炭は、賦活処理により細孔を多くし、比表面積を多くしたものであり、遠赤外線効果を有する。廃タイヤ（主成分；ブタジエン・スチレン重合体）の無酸素乾留物の粉末（粒径：０．２ｍｍ以下（株）ヒューチャーサイエンス製「高純炭素粉末」）に対し美濃顔料製イオミックスを１０重量％配合し、遠赤外線放射効果を測定し、血流増強効果によりその平均値を算出した。
【００１６】
（試験例１）電磁波放射効果の増強効果
まず、トルマリンとホルミシス粉末とを併用した場合の電磁波放射効果の増強効果を確認するため、トルマリンに対しホルミシス粉末を等量配合し、トルマリン単独との電磁波効果を比較した。
【００１７】
低極性物性の中性物質である芳香族化合物のエチルベンゼンに対する作用効果を調べた。６００ＭＨｚの核磁気共鳴装置(ＮＭＲ;ＧＭ社製 Omega600)を用いて、行った。
【００１８】
実験方法としては、二重管構造を有するＮＭＲ分析サンプルチューブを用いて、その外管部にエチルベンゼンを入れ、一方、内管部には、トルマリン及びホルミシス粉末併用トルマリンを入れて、外管部と内管部の非接触的条件下でエチルベンゼンのＮＭＲスベクトルの変化を検討した。
【００１９】
上記粉体（粒径：０．２ ｍｍ以下）を内部に入れ、５分間の非接触的状態にし、その後粉体を取り除き、その１時間後のエチルベンゼンの帯電状態を調べた。エチルベンゼンの帯電が認められ、トルマリンの電磁波放射による帯電効果によるものであると思われる。
【００２０】
また、同様な条件で実験した場合、ホルミシス粉末併用トルマリンによるエチルベンゼンの帯電状態は、トルマリンよりも遥かに強いことが明らかになった。また、エチルベンゼンの帯電効果は、長時間持続し、１２時間後でも、エチルベンゼンの帯電状態が持続した。ホルミシス粉末はトルマリンに対し等量からその電磁波放射効果を増強する効果を発揮するが、経済的には５倍量までとするのが好ましい。
【００２１】
以上の結果からも明らかなように、トルマリンにホルミシス材料を混合することにより、トルマリン単独に比べて遥かに強い電磁波放射効果を示すことが分かる。
【００２２】
（試験例２）遠赤外線放射効果の増大
次に、無酸素乾留物の遠赤外線放射効果をホルミシス粉末が増強する効果について説明する。試料１として、幅２５ｍｍ、長さ２４０ｍｍ、厚さ１ｍｍの不織布部材の表面に、エマルジョンボンドを用いて、廃タイヤ（主成分：ブタジエン・スチレン重合体）の無酸素乾留物「（株）ヒューチャーサイエンス製高純炭素粉末」の紛体を塗布して乾燥させ、表裏両面を綿・ポリエステル混紡布にて被覆して、その周縁を縁縫いし、長手方向の一方端の表側と他方端の裏側に、夫々に雌雄の接合部を有する面ファスナーの片方ずつを設けたベルト（以下これを無酸素乾留物含有ベルトと称す）を用意する。
【００２３】
また、試料２として、幅３０ｍｍ、長さ２００〜３００ｍｍ、厚さ１ｍｍの不織布部材の表面に、エマルジョンボンドを用いて、廃タイヤ無酸素乾留物紛体「（株）ヒューチャーサイエンス製高純炭素粉末」」の１００重量部にホルミシス材料（美濃顔料製イオミックス）等量混合したものを、表裏両面を綿・ポリエステル混紡布にて、被覆して、その周縁を縁縫いし、長手方向の一方端の表側と他方端の裏側の夫々に、雌雄の接合部を有する面ファスナーの片方ずつを設けた、ベルトを用意する。
【００２４】
そして、上記で準備した、上記の無酸素乾留物含有ベルト（試料１）とホルミシス材料併用無酸素乾留物含有ベルト（試料２）を用いて、血流測定を行った。
【００２５】
なお、その上記各ベルトの装着位置は、上椀部の肘下３０ｍｍの位置とし、各ベルトを装着して、５分後に血流計測器（ＫＤＤ株式会社製ＥＳ−１０００ＳＰＭ）を用いて、親指付け根から２０ｍｍ付近における橈骨動脈の血流と脈拍を３回測定し、その平均値を算出した測定し、血流の増大効果を確認した。これは無酸素乾留物紛体の遠赤外線放射効果がホルミシス材料によって増大したことを示すものである。ホルミシス粉末は無酸素乾留炭素粉末に対し２０重量％からその遠赤外線放射効果を増強する効果を発揮するが、経済的には等量までとするのが好ましい。
【００２６】
（実施例１）
試験例１および２で示すようにホルミシス材料はトルマリンの電磁波放射効果および無酸素乾留炭素粉末の遠赤外線放射効果をそれぞれ増大するものである。そこで、本発明はトルマリン、無酸素乾留炭素粉末およびホルミシス材料を一定比率で配合した組成物を石膏ボードに配合してトルマリンの電磁波放射効果および無酸素乾留炭素粉末の遠赤外線放射効果の増大とともに、マイナスイオン効果を得てその相乗効果を得ようとするものである。
【００２７】
本発明組成物（トルマリン１０重量部に対し、無酸素乾留炭素粉末廃タイヤ無酸素乾留物紛体３０重量部、ホルミシス粉末（美濃顔料製イオミックス）２０重量部として混合したもの）の２０重量％を石膏ボード原料８０重量％と混合して、例えば、幅５００ｍｍ、長さ８００ｍｍ、厚さ５ｍｍのシート状材を成形し、石膏ボードを作成した。かかるボードは０．０３〜０．０５μシーベルト／ｈの放射線量を有していた。０．０３μＳ.ｖ×８時間×３６５日では年間１ｍＳ.ｖ以下であって許容値以内である。ちなみにこの石膏ボードは株式会社佐藤商事製イオン測定器ACI-100で平均１２５０個／ｃｃを示した。
【００２８】
本発明組成物はトルマリン粉末１０重量部に対し無酸素状態で乾留して製造した炭素含量５０％以上の高純度炭素粉末：１０〜５０重量部、３７０ベクレル/ｇ以下の低放射線を放射するホルミシス材料粉末：１０〜５０重量部を配合してなる組成物を、石膏ボード材料１００重量部に対し２０〜５０重量部に配合し、１μSv/h以下の放射線量を有してなるが、配合量が２０重量部未満では１０００個／ｃｃ以上のマイナスイオンの発生を得ることができない。他方、５０重量部以上では石膏ボードの強度上好ましくない。
【００２９】
この石膏ボードの上面で使用者が直接または敷布を介して横臥することで、使用者の接触部位全体はその周囲に対して血流増進される。
【００３０】
トルマリン粉末１０重量部に対し無酸素状態で乾留して製造した炭素含量５０％以上の高純度炭素粉末：１０〜５０重量部、３７０ベクレル/ｇ以下の低放射線を放射するホルミシス材料粉末：１０〜５０重量部を配合してなる組成物は珪藻土または漆喰等の壁塗り剤又は壁塗り塗料に配合して石膏ボード、ラスボード等の壁材に塗布しても前記ホルミシス石膏ボードと同等の効果を得ることができる。その配合量は壁塗り剤の場合は２０〜５０重量％が適当であり、これをラスボードに塗布してホルミシス石膏ボードとすることもできる。壁塗り塗料の場合は水溶性クロス用ボンドを希釈して２０〜５０重量％配合使用するのが適当である。なお、いずれにしても放射線量は１μSv/h以下に調整するのが好ましい。
【産業上の利用可能性】
【００３１】
無酸素乾留炭素粉末の遠赤外線放射効果とトルマリン（電気石）の電磁波放射効果はホルミシス材料の低放射線効果により、増強される。かかる組成物を石膏ボードに配合し又は塗布し、提供するので、健康に最適なホルミシスルームを作成することが容易である。したがって、家庭において容易にホルミシス岩盤浴を受けることができる。